(57)【特許請求の範囲】
【請求項１】
一般式ＬａｘＣｅｙＳｉ６Ｎ８＋ｘ＋ｙ（式中、２．０≦ｘ≦３．５、０＜ｙ≦１．０）で表される蛍光体であって、
Ｂａおよび／またはＳｒを１０〜１００００ｐｐｍ含有し、
４００〜５１０ｎｍの波長域において、励起強度がその最大値の７０％となる第１波長および第２波長が存在し、前記第２波長は前記第１波長より長く、前記第１波長と前記第２波長の差が７０ｎｍ以上８６ｎｍ以下である、蛍光体。
【請求項２】
前記第１波長と前記第２波長の差が８０ｎｍ以上である、請求項１に記載の蛍光体。
【請求項３】
３５０〜４５０ｎｍの波長域における励起強度の最小値が、４００〜５１０ｎｍの波長域における励起強度の最大値の５０％以上である、請求項１または２に記載の蛍光体。
【請求項４】
一般式ＬａｘＣｅｙＳｉ６Ｎ８＋ｘ＋ｙ（式中、２．０≦ｘ≦３．５、０＜ｙ≦１．０）で表される蛍光体であって、
Ｂａおよび／またはＳｒを１０〜１００００ｐｐｍ含有し、
３５０〜４５０ｎｍの波長域における励起強度の最小値が、４００〜５１０ｎｍの波長域における励起強度の最大値の５０％以上６６．３％以下である、蛍光体。
【請求項５】
Ｂａおよび／またはＳｒを５００〜１００００ｐｐｍ含有する、請求項１〜４のいずれか１項に記載の蛍光体。
【請求項６】
Ｆを１０〜１００００ｐｐｍ含有する、請求項１〜５のいずれか１項に記載の蛍光体。
【請求項７】
前記蛍光体の平均粒径が１５〜４０μｍである、請求項１〜６のいずれか１項に記載の蛍光体。
【請求項８】
紫外領域から青色領域の光を発する励起光源と、請求項１〜７のいずれか１項に記載の蛍光体とを備える発光装置。
【請求項９】
一般式ＬａｘＣｅｙＳｉ６Ｎ８＋ｘ＋ｙ（式中、２．０≦ｘ≦３．５、０＜ｙ≦１．０）で表される蛍光体の製造方法であって、
Ｌａ、ＣｅおよびＳｉの単体、酸化物、窒化物、炭酸塩、リン酸塩、ケイ酸塩またはハロゲン化物を、前記蛍光体の組成の化学量論比となるように秤量し、フラックス剤として少なくともＢａＦ２および／またはＳｒＦ２と共に粉砕および混合することにより原料混合物を得る工程と、
前記原料混合物を還元雰囲気下で焼成して焼成物を得る工程と、
前記焼成物を粉砕し、粉末状の蛍光体を得る工程と
を含む、方法。
【請求項１０】
前記原料混合物におけるフラックス剤の含有量が０．０１〜１５．０重量％である、請求項９に記載の方法。
【発明の詳細な説明】
【技術分野】
【０００１】
本発明は、蛍光体およびこれを用いた発光装置ならびに蛍光体の製造方法に関し、より詳しくは緑色から黄色に発光する窒化物蛍光体およびこれを用いた発光装置ならびに蛍光体の製造方法に関する。
【背景技術】
【０００２】
光源と、光源からの光で励起されて光源の色相とは異なる色相の光を放出可能な波長変換部材とを組み合わせることで、光の混色の原理により多様な色相の光を放出可能な発光装置が開発されている。例えば、紫外光から可視光に相当する短波長側領域の一次光を発光素子より出射し、この一次光により蛍光体を励起する。その結果、一次光の少なくとも一部が波長変換されて、赤色、青色、緑色等の所望の光を得ることができる。また、これらの各成分光を加法混色させることにより、白色系の混色光を実現することができる。
【０００３】
この原理を利用して、光源に発光ダイオード（Light Emitting Diode：以下、「ＬＥＤ」とよぶ）を用いたＬＥＤランプが、信号灯、携帯電話、各種電飾、車載用表示器、各種の表示装置等の多くの分野に利用されている。特に、ＬＥＤと蛍光体とを組み合わせて構成され、白色系の光を発光し得る発光装置（以下、「白色発光装置」ともよぶ）は、液晶表示器のバックライト、小型ストロボ等へと盛んに応用されており、普及が進んでいる。また、最近では照明装置への利用も試みられている。白色発光装置は長寿命、水銀フリーといった長所を有するため、環境負荷を低減することができ、蛍光灯に代替し得る光源として期待されている。
【０００４】
白色発光装置の構成としては、ＬＥＤと黄色蛍光体とを組み合わせた構成が挙げられる（例えば、特許文献１参照）。このような発光装置は、ＬＥＤからの光と、この光の一部が黄色蛍光体により波長変換されることにより得られる黄色光とを混色することにより、白色系の混色光をもたらすことができる。このような発光装置に用いられる蛍光体としては、ＬＥＤから発光される４２０ｎｍ〜４７０ｎｍの波長の光によって効率よく励起され、黄色に発光する特性を有するものが求められる。
【０００５】
一方で、白色発光装置の発光特性を向上させる研究も盛んに行われている。例えば、白色光の輝度を高めるためには、各色の成分光の輝度をそれぞれ向上させることが重要となる。そのため、ＬＥＤからの一次光を高い効率でエネルギー変換できる蛍光体を用いることが好ましい。また、白色光の演色性や色純度を高めるためには、各成分光が所定の色で発光することが重要である。従って、所定の波長域にピーク波長を有する蛍光体を用いることが望ましい。
【０００６】
このような黄色蛍光体としては、セリウム付活イットリウム・アルミニウム・ガーネット系蛍光体が知られている。また、セリウム付活イットリウム・アルミニウム・ガーネット系蛍光体のＹの一部がＬｕ、Ｔｂ、Ｇｄ等で置換された蛍光体や、Ａｌの一部がＧａ等で置換された蛍光体が知られている。このようなセリウム付活イットリウム・アルミニウム・ガーネット系蛍光体は、組成を調整することにより発光波長を幅広く調整することが可能である。
【０００７】
一方で、セリウム付活イットリウム・アルミニウム・ガーネット系蛍光体のような酸化物蛍光体とは異なる窒化物蛍光体も、他の無機化合物にはない特性を持つことが知られている。近年は、三元系以上の元素から構成される窒化物蛍光体が広く研究されており、可視光から近紫外光を発するＬＥＤにより励起されて、青色から赤色に発光する化合物が存在することが報告されている。
【０００８】
また、発光スペクトルの異なる蛍光体を組み合わせることにより、白色発光装置の特性を更に高めることができる。例えば、白色発光装置において、橙色や赤色に発光する窒化物系蛍光体である（Ｓｒ，Ｃａ）ＡｌＳｉＮ３：Ｅｕ蛍光体と、セリウム付活イットリウム・アルミニウム・ガーネット系蛍光体等の黄色蛍光体とを組み合わせて用いることにより、演色性や色再現範囲を向上させることができる（例えば、特許文献２参照）。
【０００９】
別法として、黄色蛍光体であるセリウム付活イットリウム・アルミニウム・ガーネット系蛍光体を他の蛍光体に置き換えることによって、演色性や色再現範囲を向上させることもできる。このような蛍光体として、例えば、Ｌａ３Ｓｉ６Ｎ１１：Ｃｅが報告されている（例えば、特許文献３参照）。
【先行技術文献】
【特許文献】
【００１０】
【特許文献１】特許３５０３１３９号公報
【特許文献２】特開２００６−８７２１号公報
【特許文献３】特開２００８−８８３６２号公報
【発明の概要】
【発明が解決しようとする課題】
【００１１】
白色発光装置等の発光装置においてＬａ３Ｓｉ６Ｎ１１：Ｃｅ系の蛍光体を用いる場合、蛍光体の発光特性をより一層向上させることが求められている。例えば、蛍光体がより高い輝度を有すること、およびより広い波長範囲にわたる励起光によって蛍光を発し得ることが求められている。本発明は、このような背景に鑑みてなされたものであり、輝度が向上し、かつ幅広い波長範囲にわたる励起光によって蛍光が発生可能である蛍光体を提供することを目的とする。
【課題を解決するための手段】
【００１２】
本発明者らは、Ｌａ３Ｓｉ６Ｎ１１：Ｃｅ系の蛍光体を製造する際に、フラックス剤としてＢａＦ２および／またはＳｒＦ２を用いることにより、蛍光体の輝度が向上し、かつ蛍光体が幅広い波長範囲にわたる励起光によって蛍光を発生させ得ることを見出し、本発明を完成させるに至った。
【００１３】
本発明の第１の要旨によれば、一般式ＬａｘＣｅｙＳｉ６Ｎ８＋ｘ＋ｙ（式中、２．０≦ｘ≦３．５、０＜ｙ≦１．０）で表される蛍光体であって、Ｂａおよび／またはＳｒを１０〜１００００ｐｐｍ含有し、４００〜５１０ｎｍの波長域において、励起強度がその最大値の７０％となる第１波長および第２波長が存在し、第２波長は第１波長より長く、第１波長と第２波長の差が７０ｎｍ以上である、蛍光体が提供される。
【００１４】
本発明の第２の要旨によれば、一般式ＬａｘＣｅｙＳｉ６Ｎ８＋ｘ＋ｙ（式中、２．０≦ｘ≦３．５、０＜ｙ≦１．０）で表される蛍光体であって、Ｂａおよび／またはＳｒを１０〜１００００ｐｐｍ含有し、３５０〜４５０ｎｍの波長域において、励起強度の最小値が、４００〜５１０ｎｍの波長域における励起強度の最大値の５０％以上である、蛍光体蛍光体が提供される。
【００１５】
本発明の第３の要旨によれば、紫外領域から青色領域の光を発する励起光源と、上述の蛍光体とを備える発光装置が提供される。
【００１６】
本発明の第４の要旨によれば、一般式ＬａｘＣｅｙＳｉ６Ｎ８＋ｘ＋ｙ（式中、２．０≦ｘ≦３．５、０＜ｙ≦１．０）で表される蛍光体の製造方法であって、Ｌａ、ＣｅおよびＳｉの単体、酸化物、窒化物、炭酸塩、リン酸塩、ケイ酸塩またはハロゲン化物を、蛍光体の組成の化学量論比となるように秤量し、フラックス剤として少なくともＢａＦ２および／またはＳｒＦ２と共に粉砕および混合することにより原料混合物を得る工程と、原料混合物を還元雰囲気下で焼成して焼成物を得る工程と、焼成物を粉砕し、粉末状の蛍光体を得る工程とを含む、方法が提供される。
【発明の効果】
【００１７】
本発明に係る蛍光体は、上記特徴を有することにより、輝度が向上し、かつ幅広い波長範囲にわたる励起光によって蛍光が発生可能であるという利点を有する。また、本発明に係る発光装置は、上記特徴を有することにより、優れた発光特性を実現することができる。更に、本発明に係る蛍光体の製造方法は、上記特徴を有することにより、高い輝度を有し、かつ幅広い波長範囲にわたる励起光によって蛍光を発生させ得る蛍光体をもたらすことができる。
【図面の簡単な説明】
【００１８】
【図１】図１は、本発明の一の実施形態に係る発光装置の概略断面図である。
【図２】図２は、本発明の実施例および比較例の蛍光体の発光スペクトルである。
【図３】図３は、本発明の実施例および比較例の蛍光体の励起スペクトルである。
【図４】図４は、実施例１の蛍光体のＳＥＭ像である。
【図５】図５は、比較例１の蛍光体のＳＥＭ像である。
【図６】図６は、本発明の実施例および比較例の発光装置の発光スペクトルである。
【発明を実施するための形態】
【００１９】
以下、本発明の一の実施形態を図面に基づいて説明する。ただし、以下に示す実施形態は、本発明の技術思想を具体化するための蛍光体およびその製造方法ならびにその蛍光体を用いた発光装置を例示するものであり、本発明は、以下に示す蛍光体およびその製造方法ならびにその蛍光体を用いた発光装置に限定されるものではない。
【００２０】
本明細書において、色名と色度座標との関係、光の波長範囲と単色光の色名との関係等はＪＩＳ  Ｚ８１１０の規定に従う。具体的には、３８０ｎｍ〜４１０ｎｍが紫色、４１０ｎｍ〜４５５ｎｍが青紫色、４５５ｎｍ〜４８５ｎｍが青色、４８５ｎｍ〜４９５ｎｍが青緑色、４９５ｎｍ〜５４８ｎｍが緑色、５４８ｎｍ〜５７３ｎｍが黄緑色、５７３ｎｍ〜５８４ｎｍが黄色、５８４ｎｍ〜６１０ｎｍが黄赤色、６１０ｎｍ〜７８０ｎｍが赤色である。
【００２１】
［蛍光体］
本実施形態に係る蛍光体は、一般式ＬａｘＣｅｙＳｉ６Ｎ８＋ｘ＋ｙ（式中、２．０≦ｘ≦３．５、０＜ｙ≦１．０）で表される。本実施形態に係る蛍光体は、Ｂａおよび／またはＳｒを１０〜１００００ｐｐｍ含有する。なお、蛍光体がＢａおよびＳｒの両方を含有する場合、ＢａおよびＳｒの含有量の合計を１０〜１００００ｐｐｍとする。Ｂａおよび／またはＳｒの含有量が１０ｐｐｍ以上であることにより、蛍光体の発光特性を向上させることができる。Ｂａおよび／またはＳｒの含有量が１００００ｐｐｍ以下であることにより、蛍光体の輝度を高くすることができる。Ｂａおよび／またはＳｒの含有量は、好ましくは５００〜１００００ｐｐｍである。Ｂａおよび／またはＳｒの含有量が上記範囲内であると、蛍光体の発光特性をより一層向上させることができる。また、Ｂａの含有量は、５００〜２０００ｐｐｍであることがより好ましく、Ｓｒの含有量は、５００〜５０００ｐｐｍであることがより好ましい。なお、本明細書において、「ｐｐｍ」は重量比を意味する。蛍光体に含まれるＢａおよび／またはＳｒの少なくとも一部は、上述の組成式中のＬａサイトの一部を置換して存在していると考えられる。また、蛍光体に含まれるＢａおよび／またはＳｒの一部は、Ｆと化合物を形成して不純物相としても存在し得ると考えられる。本実施形態に係る蛍光体は、４００〜５１０ｎｍの波長域において、励起強度がその最大値の７０％となる第１波長および第２波長を有し、第１波長と第２波長の差は７０ｎｍ以上である。本明細書において、「第２波長」は「第１波長」より長いものとする。即ち、励起スペクトルの上記波長域において、励起強度が最大となる励起強度を１００％として、その７０％となる波長のうち、最も長い波長を「第２波長」とし、その次に長い波長を「第１波長」とする。本実施形態に係る蛍光体について、励起強度が最大となる波長は、約４５０ｎｍである。第１波長と第２波長の差が７０ｎｍ以上であると、幅広い波長範囲にわたる励起光によって蛍光を発生させることが可能であり、従って、幅広い種類の励起光源と組み合わせて用いることができる。第１波長と第２波長の差は、好ましくは８０ｎｍ以上である。波長差が８０ｎｍ以上であると、より一層幅広い種類の励起光源と組み合わせて用いることができる。
【００２２】
第１波長と第２波長の差は、４５０ｎｍ付近に励起スペクトルの強度ピークを有する励起スペクトルの波長域の幅（励起スペクトルの幅）を示す指標となる。第１波長と第２波長の差が大きいほど、４５０ｎｍ付近に励起スペクトルの強度ピークを有する励起スペクトルの幅が大きいことを意味する。一方、紫外領域から青色領域の光を発する発光素子の発光スペクトルは通常、波長４５０ｎｍ付近に強度ピークを有する。従って、励起光源として紫外領域から青色領域の光を発する発光素子を用いる場合、第１波長と第２波長の差が大きいほど、即ち励起スペクトルの幅が大きいほど、蛍光体は、幅広い波長範囲にわたって発光素子からの光を励起光へと変換することができる。また、４００〜５１０ｎｍの波長域における励起強度の最大値に対して、３５０〜４５０ｎｍの波長域における励起強度の最小値の割合が大きいほど、蛍光体は、幅広い波長範囲にわたって発光素子からの光を励起光へと変換することができる。３５０〜４５０ｎｍの波長域において、励起強度の最小値は、４００〜５１０ｎｍの波長域における励起強度の最大値の５０％以上、好ましくは６０％以上である。励起強度の最大値に対する励起強度の最小値の割合が上記範囲内であると、蛍光体は、励起光によってより強く励起可能である。以上のような励起スペクトルを有する蛍光体により、紫外領域から青色領域の光を発する発光素子と本発明に係る蛍光体とを組み合わせた発光装置の発光効率を向上させることができると期待される。
【００２３】
ｘについて、好ましくは２．０＜ｘ＜３．３、より好ましくは２．０＜ｘ＜３．０である。ｘの値が２．０以上、好ましくは２．０より大きいと、目的とする組成の蛍光体を効率良く得ることができる。蛍光体を製造する際、目的とする組成を有する蛍光体に加えて、目的とする組成とは異なる組成を有する蛍光体（例えばＬａＳｉ３Ｎ５）が副生成物として得られることがある。このような場合、分級等の方法により、目的とする組成の蛍光体と、それ以外の組成の蛍光体とを分離する操作が別途必要となってしまう。これに対し、ｘの値を２．０以上に設定することにより、目的とする組成の蛍光体を高確率で容易に得ることができる。そのため、分級等の追加の操作が不要になる。また、ｘの値は３．５以下、好ましくは３．３未満、より好ましくは３．０未満である。ｘの値が３．５以下であると、蛍光体中にＬａの原料であるＬａＮ等が残存することを防止することができる。その結果、目的とする組成を有し、従って優れた特性を有する蛍光体を高い効率で得ることができる。ｘの値が上記範囲内であると、目的相のＬａ３Ｓｉ６Ｎ１１：Ｃｅが効率よく得られ、更に付活剤のＣｅを含む元素分布が均一な状態となり、蛍光体の特性を向上させることができる。
【００２４】
ｙについては、好ましくは０＜ｙ＜０．８、より好ましくは０＜ｙ＜０．５である。付活剤としてセリウムを添加することにより、目的とする波長の発光を得ることができる。ｙの値が１．０以下、好ましくは０．８未満、より好ましくは０．５未満であると、付活剤であるセリウム元素が互いに干渉し合うことを防ぐことができ、高い輝度を有する蛍光体を得ることができる。
【００２５】
本実施形態に係る蛍光体は、１０〜１００００ｐｐｍのＦを含有することが好ましい。Ｆの含有量が上記範囲内であると、より一層高い発光特性を有する蛍光体を得ることができる。また、Ｆの含有量は、１０〜１０００ｐｐｍであることがより好ましく、５０〜２００ｐｐｍであることが更に好ましい。
【００２６】
本実施形態に係る蛍光体は、少なくとも一部が結晶相を有することが好ましい。蛍光体がガラス体等の非晶質である場合、非晶質は構造が不均一であるため、蛍光体中の成分比率が不均一になることがあり、それにより色度が不均一になるおそれがある。色度が不均一になるのを回避するためには、生産工程における反応条件が一様になるように厳密に制御する必要がある。これに対し、蛍光体の少なくとも一部が結晶相を有する場合、蛍光体中の成分比率を均一にすることが容易であるので、反応条件を厳密に制御する必要がなく、均一な色度を有する蛍光体を得ることができる。また、蛍光体の少なくとも一部が結晶相を有する場合、蛍光体をガラス相でなく結晶相を有する粉体または粒体の形態で得ることができるので、製造および加工が容易である。このような蛍光体は、有機媒体に均一に溶解することができ、発光性プラスチックやポリマー薄膜材料等の調製を容易に実現することができる。本実施形態に係る蛍光体は、好ましくは少なくとも５０重量％以上、より好ましくは８０重量％以上が結晶相を有している。なお、本明細書において、「結晶相」とは、発光性を有する結晶相を意味する。蛍光体の５０重量％以上が結晶相を有する場合、より優れた発光特性を得ることができる。蛍光体における結晶相の割合が高いほど、蛍光体の輝度が高くなり、発光特性が向上する。また、蛍光体における結晶相の割合が高いほど、蛍光体の加工性が高くなる。従って、蛍光体の８０重量％以上が結晶相を有する場合、優れた発光特性を有し、かつ加工性に優れた蛍光体を得ることができる。
【００２７】
発光装置に搭載することを考慮すれば、蛍光体の平均粒径は、好ましくは１５μｍ〜４０μｍ、より好ましくは２０μｍ〜４０μｍである。蛍光体の平均粒径が上記範囲内であると、光の吸収率および変換効率をより一層高くすることができる。また、蛍光体の平均粒径が２０μｍ以上である場合、凝集体の形成を効果的に抑制することができる。また、蛍光体において、上述の平均粒径の値を有する蛍光体の頻度分布が高いことが好ましい。更に、蛍光体の粒度分布に関しては、狭い範囲に分布していることが好ましい。このように粒径および粒度分布のばらつきが小さく、光学的に優れた特徴を有する蛍光体を用いることにより、色むらがより一層抑制された、良好な色調を有する発光装置を得ることができる。
【００２８】
なお、本明細書において、「平均粒径」は、コールター原理に基づく細孔電気抵抗法（電気的検知帯法）により測定される平均粒径を意味する。細孔電気抵抗法は、電気抵抗を利用した粒子測定法であり、具体的には、電解質溶液中に蛍光体を分散させ、アパーチャーチューブの細孔を通過するときに生じる電気抵抗に基づいて蛍光体の粒径を求める方法である。
【００２９】
［蛍光体の製造方法］
以下に、本実施形態に係る蛍光体の製造方法の一例について説明する。本実施形態に係る蛍光体の製造方法は、Ｌａ、ＣｅおよびＳｉの単体、酸化物、窒化物、炭酸塩、リン酸塩、ケイ酸塩またはハロゲン化物を、目的とする蛍光体の組成の化学量論比となるように秤量し、フラックス剤として少なくともＢａＦ２および／またはＳｒＦ２と共に粉砕および混合することにより原料混合物を得る工程と、原料混合物を還元雰囲気下で焼成して焼成物を得る工程と、焼成物を粉砕し、粉末状の蛍光体を得る工程とを含む。
【００３０】
まず、原料として、Ｌａ、ＣｅおよびＳｉの単体、酸化物、窒化物、炭酸塩、リン酸塩、ケイ酸塩またはハロゲン化物を、一般式ＬａｘＣｅｙＳｉ６Ｎ８＋ｘ＋ｙ（式中、２．０≦ｘ≦３．５、０＜ｙ≦１．０）で表される蛍光体の組成の化学量論比となるように秤量する。
【００３１】
Ｌａの原料としては、窒化物、酸化物等を用いることが好ましいが、その他の化合物または単体も用いることができる。Ｌａの窒化物または単体を原料として用いる場合、得られる蛍光体中に含まれる酸素元素の量を低減することができ、より一層高い特性を有する蛍光体を得ることができる。Ｌａの原料としては、例えば、ＬａＮ、Ｌａ２Ｏ３、ＬａＳｉ、ＬａＳｉ２等が挙げられる。Ｌａの原料としては、１種類の原料を単独で用いてよく、あるいは２種類以上の原料を組み合わせて用いてもよい。
【００３２】
付活剤であるＣｅの原料としては、窒化物、酸化物等を用いることが好ましいが、その他の化合物または単体も用いることができる。Ｃｅの窒化物または単体を原料として用いる場合、得られる蛍光体中に含まれる酸素元素の量を低減することができ、より一層高い特性を有する蛍光体を得ることができる。付活剤であるＣｅの原料としては、例えば、ハロゲン化物、炭酸塩、リン酸塩、ケイ酸塩等が挙げられる。また、付活剤であるＣｅの原料としてフッ化物であるフッ化セリウムを使用する場合、フッ化セリウムは、蛍光体の原料としてのみならず、フラックス剤としても機能する。従って、Ｃｅの原料としてフッ化セリウムを用いることが好ましい。Ｃｅの原料としては、１種類の原料を単独で用いてよく、あるいは２種類以上の原料を組み合わせて用いてもよい。
【００３３】
Ｓｉの原料としては、窒化物または酸化物を用いることが好ましいが、イミド化合物、アミド化合物等を用いることもできる。Ｓｉの窒化物または単体を原料として用いる場合、得られる蛍光体中に含まれる酸素元素の量を低減することができ、より一層高い特性を有する蛍光体を得ることができる。Ｓｉの原料としては、例えば、Ｓｉ３Ｎ４、ＳｉＯ２、Ｓｉ（ＮＨ）２等が挙げられる。一方、Ｓｉ単体のみを使用した場合であっても、安価で結晶性の良好な蛍光体を合成することができる。Ｓｉの原料の純度は２Ｎ以上であることが好ましいが、Ｌｉ、Ｎａ、Ｋ、Ｂ等の異なる元素を含有してもよい。更に、Ｓｉの一部をＡｌ、Ｇａ、Ｉｎ、Ｔｌ、Ｇｅ、Ｓｎ、Ｔｉ、Ｚｒ、Ｈｆ等で置換してもよい。Ｓｉの原料としては、１種類の原料を単独で用いてよく、あるいは２種類以上の原料を組み合わせて用いてもよい。
【００３４】
また、上述の各原料に加えて、後述の焼成温度において液相を生成し、反応を促進させる機能を有するフラックス剤を添加する。フラックス剤を添加することにより、蛍光体の輝度を向上させることができ、かつ幅広い波長範囲にわたる励起光によって蛍光を発することが可能になる。フラックス剤としては、ＢａＦ２およびＳｒＦ２を用いることができる。本実施形態に係る方法において、１種類のフラックス剤を単独で用いてよく、あるいは２種類のフラックス剤を組み合わせて用いてもよい。原料混合物におけるフラックス剤の含有量は、０．０１〜１５．０重量％であることが好ましい。フラックス剤の含有量が０．０１重量％以上であると、より一層優れた発光特性を有する蛍光体を得ることができる。フラックス剤の含有量が１５．０重量％以下であると、より高い輝度を有する蛍光体を得ることができる。更に、フラックス剤として、ＢａＦ２および／またはＳｒＦ２に加えて、アルカリ金属のハロゲン化物ならびに／またはＢａおよびＳｒ以外のアルカリ土類金属のハロゲン化物を用いてもよい。
【００３５】
秤量された各原料を、フラックス剤として少なくともＢａＦ２および／またはＳｒＦ２と共に粉砕および混合することにより、原料混合物を得る。各原料の粉砕および混合は、混合機を用いて乾式または湿式で行うことができる。粉砕および混合は、工業的に通常用いられているボールミルの他、振動ミル、ロールミル、ジェットミル、乳鉢−乳棒等の粉砕機と、リボンブレンダー、Ｖ型ブレンダー、ヘンシェルミキサー等の混合機とを組み合わせることにより行うことができる。原料の粉砕を行うことにより、原料の比表面積を大きくすることができる。また、原料粉末の比表面積を一定範囲とするために、工業的に通常用いられている沈降槽、ハイドロサイクロン、遠心分離器等の湿式分離機、サイクロン、エアセパレータ等の乾式分級機を用いて分級することもできる。原料が大気中で不安定である場合、アルゴン雰囲気または窒素雰囲気のグローブボックス内で粉砕および混合を行ってよい。このように粉砕および混合を行うことにより、原料混合物が得られる。
【００３６】
次に、以下に説明する手順で、原料混合物を還元雰囲気下で焼成して焼成物を得る。まず、上述の原料混合物を、ＳｉＣ、石英、アルミナ、ＢＮ等の坩堝に詰め、Ｎ２、Ｈ２等の還元雰囲気の下で焼成を行う。焼成は、アルゴン雰囲気、アンモニア雰囲気、一酸化炭素雰囲気、炭化水素雰囲気等の下で行うこともできる。焼成は、１０００〜２０００℃の温度で１〜３０時間行うことが好ましい。焼成圧力は、大気圧以上１０気圧以下であることが好ましい。焼成は、管状炉、高周波炉、メタル炉、雰囲気炉、ガス加圧炉等において行うことができる。このように焼成を行うことにより、焼成物が得られる。
【００３７】
次に、得られた焼成物を粉砕し、粉末状の蛍光体を得る。粉砕により得られる粉末状の蛍光体を、水中に分散させた後、固液分離により回収することにより、不純物を除去してよい。固液分離は濾過、吸引濾過、加圧濾過、遠心分離、デカンテーション等の工業的に通常用いられる方法により行うことができる。固液分離により回収された蛍光体は、真空乾燥機、熱風加熱乾燥機、コニカルドライヤー、ロータリーエバポレーター等の工業的に通常用いられる装置を用いて乾燥させることができる。また、蛍光体を酸性溶液で処理することにより、目的とする結晶相以外の部分を除去することができ、蛍光体に含まれる不純物相の含有量を低減させることができる。その結果、蛍光体の発光効率をより一層向上させることができる。
【００３８】
［発光装置］
以下に、本実施形態に係る蛍光体を搭載した発光装置の一例について説明する。本実施形態に係る発光装置は、紫外領域から青色領域の光を発する励起光源と、本発明に係る蛍光体とを備える。本実施形態に係る発光装置において、蛍光体および励起光源は、励起光源が発する光の一部を蛍光体が吸収して発光し、かつ励起光源からの光および蛍光体からの光を発光装置から取り出し得るように配置されていればよく、蛍光体および励起光源の配置は特定の形態に限定されるものではない。発光装置としては、例えば、蛍光ランプ等の照明器具、ディスプレイおよびレーダー等の表示装置、液晶用バックライト等が挙げられる。また、励起光源としては、近紫外から可視光の短波長領域の光を発する発光素子、例えばＬＥＤを用いることが好ましい。特に、半導体発光素子は、小型で電力効率が良く、鮮やかな色の発光をするので好ましい。他の励起光源として、既存の蛍光灯に使用される水銀灯等を適宜利用することができる。
【００３９】
励起光源として発光素子を搭載した発光装置は、いわゆる砲弾型や表面実装型など種々の種類のものが存在する。本実施形態においては、表面実装型の発光装置について図１を参照して説明する。
【００４０】
図１は、本実施形態に係る発光装置１００の概略断面図である。本実施形態に係る発光装置１００は、凹部を有するパッケージ４０と、励起光源としての発光素子１０と、発光素子１０を被覆する封止部材５０とを備える。
【００４１】
発光素子１０は、パッケージ４０に形成された凹部の底面に配置されており、パッケージ４０に配置された正負一対のリード電極２０、３０に導電性ワイヤ６０によって電気的に接続されている。
【００４２】
封止部材５０は、発光素子１０を覆うように凹部内に充填されている。封止部材５０は、蛍光体７０を含む。封止部材５０は、発光素子１０その他の部材を外部環境から保護すると共に、波長変換部材としても機能する。
【００４３】
正負一対のリード電極２０、３０は、その一端がパッケージ４０の外側面に露出している。これらのリード電極２０、３０を介して、外部から電力の供給を受けて発光装置１００が発光する。以下に、本実施形態に係る発光装置を構成する各部材について説明する。
【００４４】
（発光素子）
発光素子１０は、紫外線領域から可視光領域までの光を発することができる。発光素子１０が発する光のピーク波長は、２４０ｎｍ〜５２０ｎｍであることが好ましく、４２０ｎｍ〜４７０ｎｍであることがより好ましい。発光素子１０としては、例えば、窒化物半導体素子（ＩｎＸＡｌＹＧａ１−Ｘ−ＹＮ、０≦Ｘ、０≦Ｙ、Ｘ＋Ｙ≦１）を用いることができる。発光素子１０として窒化物半導体素子を用いることにより、機械的衝撃に強い安定した発光装置を得ることができる。
【００４５】
（封止部材）
発光装置１００において、封止部材５０は、パッケージ４０に形成された凹部内に載置された発光素子１０を覆うように充填される。封止部材５０としては、透光性の樹脂やガラスを用いることができる。製造のしやすさを考慮すると、封止部材５０は、透光性樹脂であることが好ましい。透光性樹脂としては、シリコーン樹脂組成物を用いることが好ましいが、エポキシ樹脂組成物、アクリル樹脂組成物等の絶縁性樹脂組成物を用いることもできる。封止部材５０は、蛍光体７０を含む。封止部材５０は更に、添加部材を適宜含むこともできる。例えば、封止部材５０が光拡散材を含むことにより、発光素子１０からの指向性を緩和させ、視野角を増大させることができる。
【００４６】
（蛍光体）
本実施形態における蛍光体７０は、上述の本発明に係る蛍光体を含む。蛍光体７０は、励起光源（発光素子１０）が発する光の一部を吸収して発光する。図１に示す発光装置１００において、蛍光体７０は、封止部材５０中で部分的に偏在するよう配合されている。封止部材５０は、蛍光体７０を含むことにより、発光素子１０や蛍光体７０を外部環境から保護するための部材としてのみならず、波長変換部材としても機能する。図１に示すように蛍光体７０を発光素子１０に接近して載置することにより、発光素子１０からの光を効率よく波長変換することができ、発光装置１００の発光効率をより一層向上させることができる。なお、蛍光体７０を含む波長変換部材と発光素子１０との配置は、これらを互いに接近して配置する形態に限定されるものではなく、発光素子１０が発する熱が蛍光体７０に与える影響を考慮して、発光素子１０と蛍光体７０を含む波長変換部材との間隔を空けて配置することもできる。また、蛍光体７０を封止部材５０中にほぼ均一に分散して存在させることにより、色むらの小さい光を発する発光装置を得ることもできる。
【００４７】
発光装置において、１種類の蛍光体を単独で用いてよく、あるいは２種類以上の蛍光体を組み合わせて用いてもよい。例えば、本実施形態に係る発光装置において、青色光を放出する発光素子と、本発明に係る蛍光体との組み合わせに加えて、赤色光を発する蛍光体を併用することで、演色性に優れた白色光を得ることができる。
【００４８】
赤色光を発する赤色蛍光体としては、（Ｃａ１−ｘＳｒｘ）ＡｌＳｉＮ３：Ｅｕ（０≦ｘ≦１．０）又は（Ｃａ１−ｘ−ｙＳｒｘＢａｙ）２Ｓｉ５Ｎ８：Ｅｕ（０≦ｘ≦１．０、０≦ｙ≦１．０、ｘ＋ｙ≦１．０）等の窒化物蛍光体、Ｋ２（Ｓｉ１−ａ−ｂＧｅａＴｉｂ）Ｆ６：Ｍｎ（０≦ａ≦１、０≦ｂ≦１、ａ＋ｂ≦１．０）等のハロゲン化物蛍光体を、本発明に係る蛍光体と併用して用いることができる。これらの赤色光を発する蛍光体を併用することで、三原色に相当する成分光の半値幅を広くできるため、より暖色系に富んだ白色光を得ることができる。
【００４９】
また、赤色蛍光体として、Ｍｎ４＋付活Ｍｇフルオロジャーマネート蛍光体（３．５ＭｇＯ・０．５ＭｇＦ２・ＧｅＯ２：Ｍｎ４＋）またはＭ１２Ｍ２Ｆ６：Ｍｎ４＋（Ｍ１＝Ｌｉ＋、Ｎａ＋、Ｋ＋、Ｒｂ＋、Ｃｓ＋、ＮＨ４＋；Ｍ２＝Ｓｉ、Ｇｅ、Ｓｎ、Ｔｉ、Ｚｒ）を用いることもできる。これらの赤色蛍光体を併用することで、三原色に相当する成分光の半値幅を狭くすることができるため、液晶バックライトユニットの光源としたときに、より色再現性に富んだ白色光が得られる。
【００５０】
その他、更に併用できる蛍光体の一例として、赤色光を発する蛍光体としては、（Ｌａ，Ｙ）２Ｏ２Ｓ：Ｅｕ等のＥｕ付活酸硫化物蛍光体、（Ｃａ，Ｓｒ）Ｓ：Ｅｕ等のＥｕ付活硫化物蛍光体、（Ｓｒ，Ｃａ，Ｂａ，Ｍｇ）１０（ＰＯ４）６Ｃｌ２：Ｅｕ，Ｍｎ等のＥｕ，Ｍｎ付活ハロリン酸塩蛍光体、Ｌｕ２ＣａＭｇ２（Ｓｉ，Ｇｅ）３Ｏ１２：Ｃｅ等のＣｅ付活酸化物蛍光体、α型サイアロン等のＥｕ付活酸窒化物蛍光体を用いることができる。
【００５１】
また、本実施形態に係る発光装置において、緑色蛍光体や青色蛍光体を更に組み合わせて用いることもできる。本発明に係る蛍光体と発光ピーク波長が異なる緑色光を発する蛍光体や青色光を発する蛍光体を更に追加することで、色再現性や演色性を更に向上させることができる。また、紫外線を吸収して青色光を発する蛍光体を追加し、青色光を発する発光素子の代わりに紫外光を発する発光素子を組み合わせることにより、色再現性や演色性を向上させることもできる。
【００５２】
緑色光を発する緑色蛍光体としては、例えば、（Ｃａ，Ｓｒ，Ｂａ）２ＳｉＯ４：Ｅｕ、Ｃａ３Ｓｃ２Ｓｉ３Ｏ１２：Ｃｅ等のケイ酸塩蛍光体、Ｃａ８ＭｇＳｉ４Ｏ１６Ｃｌ２−δ：Ｅｕ，Ｍｎ（０≦δ≦１．０）等のクロロシリケート蛍光体、（Ｃａ，Ｓｒ，Ｂａ）３Ｓｉ６Ｏ９Ｎ４：Ｅｕ、（Ｃａ，Ｓｒ，Ｂａ）３Ｓｉ６Ｏ１２Ｎ２：Ｅｕ、（Ｃａ，Ｓｒ，Ｂａ）Ｓｉ２Ｏ２Ｎ２：Ｅｕ、ＣａＳｃ２Ｏ４：Ｃｅ、Ｓｉ６−ｚＡｌｚＯｚＮ８−ｚ：Ｅｕ（０＜ｚ≦４．２）等のβ型サイアロン等の酸窒化物蛍光体、（Ｙ，Ｌｕ）３（Ａｌ，Ｇａ）５Ｏ１２：Ｃｅ等のＣｅ付活アルミン酸塩蛍光体、ＳｒＧａ２Ｓ４：Ｅｕ等のＥｕ付活硫化物蛍光体を用いることができる。
【００５３】
また、青色光を発する青色蛍光体としては、例えば、（Ｓｒ，Ｃａ，Ｂａ）Ａｌ２Ｏ４：Ｅｕ、（Ｓｒ，Ｃａ，Ｂａ）４Ａｌ１４Ｏ２５：Ｅｕ、（Ｂａ，Ｓｒ，Ｃａ）ＭｇＡｌ１０Ｏ１７：Ｅｕ、ＢａＭｇＡｌ１４Ｏ２５：Ｅｕ，Ｔｂ，Ｓｍ等のＥｕ付活アルミン酸塩蛍光体、（Ｂａ，Ｓｒ，Ｃａ）ＭｇＡｌ１０Ｏ１７：Ｅｕ，Ｍｎ等のＥｕ，Ｍｎ付活アルミン酸塩蛍光体、ＳｒＧａ２Ｓ４：Ｃｅ、ＣａＧａ２Ｓ４：Ｃｅ等のＣｅ付活チオガレート蛍光体、（Ｓｒ，Ｃａ，Ｂａ，Ｍｇ）１０（ＰＯ４）６Ｃｌ２：Ｅｕ等のＥｕ付活ハロリン酸塩蛍光体を用いることができる。
【実施例】
【００５４】
以下に説明する手順で、実施例１〜４および比較例１〜３の蛍光体を合成した。
【００５５】
［実施例１］
Ｌａの原料として窒化ランタン（ＬａＮ）、Ｓｉの原料として窒化ケイ素（Ｓｉ３Ｎ４）、Ｃｅの原料として窒化セリウム（ＣｅＮ）をそれぞれ用いた。フラックス剤としては、フッ化バリウム（ＢａＦ２）を用いた。各元素のモル比がＬａ：Ｓｉ：Ｃｅ：Ｂａ＝３：６：０．１５：０．２５となるように、各原料を秤量した。具体的には、ＬａＮを５．６９ｇ、Ｓｉ３Ｎ４を３．４８ｇ、ＣｅＮを０．２９ｇ、ＢａＦ２を０．５４ｇ秤量した。
【００５６】
秤取した原料を乾式で十分に粉砕および混合して原料混合物を得た。原料混合物におけるフラックス剤の含有量は５．４重量％であった。得られた原料混合物を坩堝に詰め、還元雰囲気下で１５００℃にて１０時間焼成して焼成物を得た。得られた焼成物を粉砕し、酸性溶液で処理を行った後、水中に分散させ、固液分離により回収し、乾燥させることにより、粉末状の蛍光体を得た。
【００５７】
［実施例２］
各元素のモル比がＬａ：Ｓｉ：Ｃｅ：Ｂａ＝３：６：０．１５：０．３５となるように各原料を秤量した以外は実施例１と同様の手順で、実施例２の蛍光体を合成した。原料混合物におけるフラックス剤の含有量は７．４重量％であった。
【００５８】
［実施例３］
各元素のモル比がＬａ：Ｓｉ：Ｃｅ：Ｂａ＝３：６：０．１５：０．４５となるように各原料を秤量した以外は実施例１と同様の手順で、実施例３の蛍光体を合成した。原料混合物におけるフラックス剤の含有量は９．４重量％であった。
【００５９】
［実施例４］
フラックス剤としてＢａＦ２の代わりにフッ化ストロンチウム（ＳｒＦ２）を使用し、各元素のモル比がＬａ：Ｓｉ：Ｃｅ：Ｓｒ＝３：６：０．１５：０．２２５となるように各原料を秤量した以外は実施例１と同様の手順で、実施例４の蛍光体を合成した。原料混合物におけるフラックス剤の含有量は３．６重量％であった。
【００６０】
［比較例１］
Ｌａの原料として窒化ランタン（ＬａＮ）、Ｓｉの原料として窒化ケイ素（Ｓｉ３Ｎ４）、Ｃｅの原料としてフッ化セリウム（ＣｅＦ３）をそれぞれ用いた。比較例１において、実施例で使用したフラックス剤は使用しなかった。各元素のモル比がＬａ：Ｓｉ：Ｃｅ＝３：６：０．１５となるように、各原料を秤量した。具体的には、ＬａＮを５．９７ｇ、Ｓｉ３Ｎ４を３．６５ｇ、ＣｅＦ３を０．３８ｇ秤量した。秤量した各原料を用いて、実施例１と同様の手順で比較例１の蛍光体を合成した。
【００６１】
［比較例２］
フラックス剤としてＳｒＦ２の代わりにフッ化マグネシウム（ＭｇＦ２）を使用した以外は実施例４と同様の手順で、比較例２の蛍光体を合成した。原料混合物におけるフラックス剤の含有量は１．８重量％であった。
【００６２】
［比較例３］
フラックス剤としてＳｒＦ２の代わりにフッ化カルシウム（ＣａＦ２）を使用した以外は実施例４と同様の手順で、比較例２の蛍光体を合成した。原料混合物におけるフラックス剤の含有量は２．３重量％であった。
【００６３】
実施例１〜４および比較例１〜３の蛍光体の組成を、ＩＣＰ分析（誘導結合プラズマ発光分析）によって分析した。分析結果に基づいて求めた各蛍光体の組成（モル比）ならびに各蛍光体におけるＢａ、Ｓｒ、Ｍｇ、Ｃａ、ＦおよびＯの含有量（ｐｐｍ）を表１に示す。なお、表１における符号「＜」は、Ｂａ含有量が示される数値よりも小さいことを意味する。表１より、実施例１〜３の蛍光体がＢａを６１０〜１８００ｐｐｍ含有したのに対し、比較例１の蛍光体におけるＢａ含有量は１０ｐｐｍ未満であったことがわかる。また、フラックス剤としてＳｒＦ２を用いた実施例４の蛍光体は、Ｓｒを４４００ｐｐｍ含有し、フラックス剤としてＭｇＦ２を用いた比較例２の蛍光体は、Ｍｇを４９ｐｐｍ含有し、フラックス剤としてＣａＦ２を用いた比較例３の蛍光体は、Ｃａを５９００ｐｐｍ含有した。
【００６４】
【表１】
0006406109.tif 000002
【００６５】
各実施例および比較例の蛍光体の平均粒径Ｄｍ（μｍ）を、コールター原理に基づく細孔電気抵抗法（電気的検知帯法）により測定した。また、各実施例および比較例の蛍光体の色度（ｘ，ｙ）、輝度、励起波長を、蛍光分光光度計Ｆ−４５００（日立ハイテク製）により測定した。各蛍光体の平均粒径Ｄｍ（μｍ）および色度（ｘ，ｙ）の測定結果を表２に示す。
【００６６】
実施例１〜４および比較例１〜３の蛍光体の発光スペクトルおよび励起スペクトルを測定した。結果を図２および図３に示す。なお、図２および図３においては、実施例１および比較例１の結果を代表として示している。図３に示す励起スペクトルは、各蛍光体の違いを分かりやすくするため、波長４５０ｎｍにおける強度で規格化したものである。発光スペクトルの測定結果より、各実施例および比較例の蛍光体の発光輝度について、比較例１の輝度を１００％としたときの輝度比を計算した。また、励起スペクトルの測定結果より、各実施例および比較例の蛍光体について、４００〜５１０ｎｍの波長域において励起強度がその最大値の７０％となる第１波長および第２波長を求め、第１波長と第２波長の差を算出した。各蛍光体の輝度比（％）、第１波長（ｎｍ）、第２波長（ｎｍ）および第１波長と第２波長の差（ｎｍ）を表２に示す。なお、表２において、「波長差」とは、第１波長と第２波長の差を意味する。また、各実施例および比較例の蛍光体について、励起スペクトルの３５０〜４５０ｎｍの波長域における励起強度の最小値を求めた。波長４５０ｎｍにおける励起強度の最大値を１００％としたときの、上述の励起強度の最小値の相対強度を表２に示す。
【００６７】
【表２】
0006406109.tif 000003
【００６８】
（粒径）
表２より、フラックス剤としてＢａＦ２を使用した実施例１〜３の蛍光体は、フラックス剤を使用しなかった比較例１の蛍光体よりも平均粒径が大きくなったことがわかる。フラックス剤としてＳｒＦ２を使用した実施例４の蛍光体は、比較例１の蛍光体と同等の平均粒径を有した。フラックス剤としてＭｇＦ２またはＣａＦ２を使用した比較例２および３の蛍光体は、比較例１の蛍光体よりも平均粒径が小さくなった。
【００６９】
（ＳＥＭ測定）
実施例１の蛍光体のＳＥＭ（走査型電子顕微鏡）像を図４、比較例１のＳＥＭ像を図５に示す。図４および図５より、フラックス剤としてＢａＦ２を使用した実施例１の蛍光体は、フラックス剤を使用しなかった比較例１の蛍光体と比較して、粒径が大きくなったことがわかる。同様に、実施例２および３の蛍光体の粒径が比較例１の蛍光体の粒径よりも大きいことが、ＳＥＭ測定により確認できた。
【００７０】
（発光スペクトル）
図２より、実施例１の蛍光体の発光スペクトルのピークは、比較例１の蛍光体の発光スペクトルのピークよりも長波長側にあったことがわかる。同様に、実施例２〜４の蛍光体の発光スペクトルのピークは、比較例１の蛍光体の発光スペクトルのピークよりも長波長側にあった。更に、実施例１〜４の蛍光体の発光スペクトルピークの長波長側へのシフトは、視感度の高い方向へのシフトであったため、実施例１〜４の蛍光体の輝度をより高くすることができたと考えられる。また、色度の測定結果より、比較例１〜３の蛍光体は、実施例１〜４の蛍光体と比較して色相の違いが生じたことがわかる。
【００７１】
（輝度）
表２より、実施例１〜４の蛍光体の輝度は、フラックス剤を使用していない比較例１の蛍光体の輝度と比較して、約１１〜２０％高くなったことがわかる。また、フラックス剤としてＭｇＦ２またはＣａＦ２を使用した比較例２および３の蛍光体の輝度は、比較例１の蛍光体の輝度と同等以下であったことがわかる。
【００７２】
（励起スペクトル）
表２より、フラックス剤としてＢａＦ２またはＳｒＦ２を使用した実施例１〜４の蛍光体は、これらのフラックス剤を使用しなかった比較例１の蛍光体と比較して、第１波長と第２波長の差が大きくなったことがわかる。その理由として、フラックス剤として使用したＢａＦ２またはＳｒＦ２の元素の一部がＬａと置換することにより蛍光体の励起スペクトルの幅が広がったこと、およびフラックス剤としてＢａＦ２またはＳｒＦ２を用いることにより蛍光体の結晶性が改善され、その結果、蛍光体の励起スペクトルの幅が広がったこと、の少なくとも二点が考えられる。その一方、フラックス剤としてＭｇＦ２またはＣａＦ２を使用した比較例２および３の蛍光体は、比較例１の蛍光体と比較して、第１波長と第２波長の差が小さくなったことがわかる。その理由として、比較例１の蛍光体の原料として用いたＣｅＦ２がフラックス剤としても働いており、フラックス剤としてＭｇＦ２またはＣａＦ２を使用した比較例２および３の蛍光体は、その比較例１の蛍光体よりも結晶性が改善されなかったことが考えられる。以上より、実施例１〜４の蛍光体は、比較例１〜３の蛍光体と比較して、より幅広い波長範囲にわたる励起光によって励起可能であることがわかった。また、表２より、実施例１〜４の蛍光体は、励起強度の最小値が、励起強度の最大値を１００％として、５０％以上であったことが分かる。更に、フラックス剤としてＢａＦ２を使用した実施例１〜３は、励起強度の最小値が、励起強度の最大値を１００％として、６０％以上であったことが分かる。このことから、実施例１〜４の蛍光体は、比較例１〜３の蛍光体と比較して、励起光によってより強く励起可能であることがわかった。
【００７３】
以上の結果より、実施例１〜４の蛍光体は、比較例１〜３の蛍光体と比較して、高い輝度を有し、幅広い波長範囲の光によって励起可能であり、優れた発光特性を有することがわかった。
【００７４】
更に、上記比較例１および実施例１〜３の蛍光体を用いてそれぞれ、比較例４および実施例５〜７の発光装置を作製した。比較例４および実施例５〜７の発光装置は、図１に示すような表面実装型の発光装置であった。各実施例および比較例において、外形寸法が５００μｍ×２９０μｍであり、ピーク波長が４５０ｎｍの光を発する窒化物半導体発光素子を励起光源として使用し、封止部材としてシリコーン樹脂を使用した。発光装置のパッケージに形成された凹部に上述の発光素子を配置し、この発光素子を覆うように、比較例１および実施例１〜３のいずれかの蛍光体を含有するシリコーン樹脂を凹部内に充填することにより、比較例４および実施例５〜７の発光装置を作製した。このようにして得られた比較例４および実施例５〜７の発光装置をそれぞれ順電流１５０ｍＡ、順電圧３．３Ｖの条件の下で駆動して、光束を測定した。発光装置の光束は、積分式全光束測定装置を用いて測定した。光束の測定結果より、各実施例および比較例の発光装置について、比較例４の光束を１００としたときの光束比を計算した。結果を表３および図６に示す。図６は、比較例４および実施例５の発光装置の発光スペクトルを代表として示している。表３に示すように、実施例１〜３の蛍光体をそれぞれ用いた実施例５〜７の発光装置は、比較例１の蛍光体を用いた比較例４の発光装置と比較して、高い光束値を示したことが確認された。また、図６に示すように、実施例５の発光装置は、緑色を含む波長領域において比較例４の発光装置よりも発光強度が大きくなったことが確認された。実施例６および７の発光装置についても同様に、比較例４の発光装置より発光強度が大きくなったことが確認された。
【００７５】
【表３】
0006406109.tif 000004
【産業上の利用可能性】
【００７６】
本発明に係る蛍光体は、特に青色発光ダイオードまたは紫外線発光ダイオードを光源とする発光特性に極めて優れた白色の照明用光源、ＬＥＤディスプレイ、バックライト光源、信号機、照明式スイッチ、各種センサおよび各種インジケータ等に好適に利用することができる。
【符号の説明】
【００７７】
１００      発光装置
１０        発光素子
２０、３０  リード電極
４０        パッケージ
５０        封止部材
６０        導電性ワイヤ
７０        蛍光体
【図１】
0006406109.tif 000005
【図２】
0006406109.tif 000006
【図３】
0006406109.tif 000007
【図４】
0006406109.tif 000008
【図５】
0006406109.tif 000009
【図６】
0006406109.tif 000010